(57)【要約】      （修正有）【課題】光触媒を含有せずに親液パターン及び撥液パターンを形成することができる高分子化合物を提供する。【解決手段】式（１）で表される繰り返し単位等を含む複数の繰り返し単位からなる群より選ばれる少なくとも１種の繰り返し単位を含む高分子化合物及び、該高分子化合物を含む絶縁層材料である。（１）2014145020.tif 000033【選択図】図１
2014145020.tif 000002
【特許請求の範囲】
【請求項１】
式（１）で表される繰り返し単位及び式（８）で表される繰り返し単位からなる群より選ばれる少なくとも１種の繰り返し単位を含む高分子化合物。
2014145020.tif 000022
（１）
〔式中、Ｒ１は、水素原子又はメチル基を表す。Ｒ及びＲ２は、それぞれ独立に、水素原子又は炭素数１〜２０の一価の有機基を表す。Ａ１及びＡ３は、それぞれ独立に、二価の基を表す。Ｂ１は、−Ｏ−又は−ＣＯＯ−を表す。Ｚは、炭素数１〜６０の一価の有機基を表す。ｎは、１〜４の整数を表す。Ｒが複数個ある場合、それらは同一であっても異なってもよい。複数個あるＺは、同一であっても異なってもよい。Ａ３が複数個ある場合、それらは同一であっても異なってもよい。Ｂ１が複数個ある場合、それらは同一であっても異なってもよい。ａは、０又は１を表す。〕
2014145020.tif 000023
（８）
〔式中、Ｒ１８は、水素原子又はメチル基を表す。Ｒ１９及びＲ２０は、それぞれ独立に、炭素数１〜２０の一価の有機基を表す。Ａ４及びＡ５は、それぞれ独立に、二価の基を表す。Ｚ’は、炭素数１〜６０の一価の有機基を表す。複数個あるＺ’は、同一であっても異なってもよい。ａ１は、０又は１を表す。〕
【請求項２】
Ｚが式（９）で表される基である請求項１に記載の高分子化合物。
2014145020.tif 000024
（９）
〔式中、Ｒ１５、Ｒ１６、及びＲ１７は、それぞれ独立に、炭素数１〜２０の一価の有機基を表す。〕
【請求項３】
Ｚ’が式（１０）で表される基である請求項１に記載の高分子化合物。
2014145020.tif 000025
（１０）
〔式中、Ｒ２１、Ｒ２２、及びＲ２３は、それぞれ独立に、炭素数１〜２０の一価の有機基を表す。〕
【請求項４】
更に、環状エーテル構造を含有する繰り返し単位及び以下の第１の官能基を含有する繰り返し単位からなる群より選ばれる少なくとも１種の繰り返し単位を含む請求項１〜３のいずれか一項に記載の高分子化合物。
第１の官能基：活性水素と反応しうる第２の官能基を、電磁波の照射もしくは熱の作用により生成しうる官能基。
【請求項５】
環状エーテル構造を含有する繰り返し単位が、式（２）で表される繰り返し単位、又は、式（３）で表される繰り返し単位である請求項４に記載の高分子化合物。
2014145020.tif 000026
（２）
〔式中、Ｒ３は、水素原子又はメチル基を表す。Ｒ４、Ｒ５及びＲ６は、それぞれ独立に、水素原子又は炭素数１〜２０の一価の有機基を表す。Ｒａは、二価の基を表す。ｔは、０又は１を表す。〕
2014145020.tif 000027
（３）
〔式中、Ｒ７は、水素原子又はメチル基を表す。Ｒ８、Ｒ９、Ｒ１０、Ｒ１１、及びＲ１２は、それぞれ独立に、水素原子又は炭素数１〜２０の一価の有機基を表す。Ｒｄは、二価の基を表す。ｗは、０又は１を表す。〕
【請求項６】
第１の官能基が、ブロック化剤でブロックされたイソシアナト基又はブロック化剤でブロックされたイソチオシアナト基である請求項４に記載の高分子化合物。
【請求項７】
ブロック化剤でブロックされたイソシアナト基及びブロック化剤でブロックされたイソチオシアナト基が、式（４）で表される基である請求項６に記載の高分子化合物。
2014145020.tif 000028
（４）
〔式中、Ｘａは、酸素原子又は硫黄原子を表し、Ｒ２４及びＲ２５は、それぞれ独立に、水素原子又は炭素数１〜２０の一価の有機基を表す。〕
【請求項８】
ブロック化剤でブロックされたイソシアナト基及びブロック化剤でブロックされたイソチオシアナト基が、式（５）で表される基である請求項６に記載の高分子化合物。
2014145020.tif 000029
（５）
〔式中、Ｘｂは、酸素原子又は硫黄原子を表し、Ｒ２６、Ｒ２７、及びＲ２８は、それぞれ独立に、水素原子又は炭素数１〜２０の一価の有機基を表す。〕
【請求項９】
更に、式（６）で表される繰り返し単位を含む請求項１〜８のいずれか一項に記載の高分子化合物。
2014145020.tif 000030
（６）
〔式中、Ｒ１３は、水素原子又はメチル基を表す。Ｒｂは、二価の基を表す。Ｒ１４は、酸により脱離しうる有機基を表す。Ｒ’は、水素原子又は炭素数１〜２０の一価の有機基を表す。Ａ２は、−Ｏ−又は−ＣＯＯ−を表す。ｕは、０又は１を表し、ｍは、１〜５の整数を表す。Ａ２が複数個ある場合、それらは同一であっても異なってもよい。Ｒ１４が複数個ある場合、それらは同一であっても異なってもよい。Ｒ’が複数個ある場合、それらは同一であっても異なってもよい。〕
【請求項１０】
式（７）で表される化合物。
2014145020.tif 000031
（７）
〔式中、Ｒ１は、水素原子又はメチル基を表す。Ｒ及びＲ２は、それぞれ独立に、水素原子又は炭素数１〜２０の一価の有機基を表す。Ａ１及びＡ３は、それぞれ独立に、二価の基を表す。Ｂ１は、−Ｏ−又は−ＣＯＯ−を表す。Ｚは、炭素数１〜６０の一価の有機基を表す。ｎは、１〜４の整数を表す。Ｒが複数個ある場合、それらは同一であっても異なってもよい。Ｂ１が複数個ある場合、それらは同一であっても異なってもよい。Ａ３が複数個ある場合、それらは同一であっても異なってもよい。複数個あるＺは、同一であっても異なってもよい。ａは、０又は１を表す。〕
【請求項１１】
Ｚが式（９）で表される基である請求項１０に記載の化合物。
2014145020.tif 000032
（９）
〔式中、Ｒ１５、Ｒ１６、及びＲ１７は、それぞれ独立に、炭素数１〜２０の一価の有機基を表す。〕
【請求項１２】
請求項１〜９のいずれか一項に記載の高分子化合物を含む絶縁層材料。
【請求項１３】
請求項１２に記載の絶縁層材料を含む液を基材に塗布し、次いで、乾燥させて該基材上に塗布層を形成する工程；
該塗布層に熱を印加して硬化させる工程；及び
マスクを介して該硬化させた塗布層の一部分に電磁波又は電子線を照射して親液パターン及び撥液パターンを形成する工程；
を包含する絶縁層の形成方法。
【請求項１４】
電磁波が紫外線である請求項１３に記載の絶縁層の形成方法。
【発明の詳細な説明】
【技術分野】
【０００１】
本発明は、高分子化合物、及び該高分子化合物を含む絶縁層材料に関する。
【背景技術】
【０００２】
近年、有機薄膜トランジスタの製造方法について様々な検討が行われており、中でも、回路基板の配線パターンや有機半導体層のパターンをインクジェット法によって形成する検討が行なわれている。
【０００３】
インクジェット法で基板等に着弾させた液滴の拡がり及び分離を抑制し、所望する配線パターンや有機半導体層のパターンを形成する方法として、パターンを形成する領域の外側の領域に液体材料に対して撥液性（撥水性）を付与する方法、パターンを形成する領域を液体材料に対して親液性（親水性）を有するように基板表面を改質する方法、及びパターンを形成する領域の境界付近に液体材料の流出を抑える土手状のバンクを形成し、パターンを形成する領域内に液滴を吐出して配線パターン等を形成する方法が提案されている。
【０００４】
しかしながら、回路基板の高集積化に伴い、配線パターンや有機半導体層のパターンの微細化が求められおり、上記の方法では微細な配線パターンや有機半導体層のパターンを形成することが困難である。
【０００５】
微細なパターンを形成する方法としては、例えば、基板上に撥水性の光触媒含有層を形成し、マスクを介して光触媒含有層を露光することで露光部分のみを親水化し、親水化されたパターン上に様々な機能性層を形成する方法が開示されている（特許文献１）。
【先行技術文献】
【特許文献】
【０００６】
【特許文献１】特開平１１−３４４８０４号公報
【発明の概要】
【発明が解決しようとする課題】
【０００７】
しかしながら、上記パターン形成方法を用いて形成した有機薄膜トランジスタは、金属酸化物などの光触媒を含有する層を含むため、光触媒により有機薄膜トランジスタの特性が低下するという問題がある。
【０００８】
本発明の目的は、光触媒を含有しなくとも親液パターン及び撥液パターンを形成することができる絶縁層を製造しうる高分子化合物を提供することにある。
【課題を解決するための手段】
【０００９】
即ち、本発明は第一に、式（１）で表される繰り返し単位及び式（８）で表される繰り返し単位からなる群より選ばれる少なくとも１種の繰り返し単位を含む高分子化合物を提供する。
2014145020.tif 000003
（１）
〔式中、Ｒ１は、水素原子又はメチル基を表す。Ｒ及びＲ２は、それぞれ独立に、水素原子又は炭素数１〜２０の一価の有機基を表す。Ａ１及びＡ３は、それぞれ独立に、二価の基を表す。Ｂ１は、−Ｏ−又は−ＣＯＯ−を表す。Ｚは、炭素数１〜６０の一価の有機基を表す。ｎは、１〜４の整数を表す。Ｒが複数個ある場合、それらは同一であっても異なってもよい。複数個あるＺは、同一であっても異なってもよい。Ａ３が複数個ある場合、それらは同一であっても異なってもよい。Ｂ１が複数個ある場合、それらは同一であっても異なってもよい。ａは、０又は１を表す。〕
2014145020.tif 000004
（８）
〔式中、Ｒ１８は、水素原子又はメチル基を表す。Ｒ１９及びＲ２０は、それぞれ独立に、炭素数１〜２０の一価の有機基を表す。Ａ４及びＡ５は、それぞれ独立に、二価の基を表す。Ｚ’は、炭素数１〜６０の一価の有機基を表す。複数個あるＺ’は、同一であっても異なってもよい。ａ１は、０又は１を表す。〕
【００１０】
本発明は第二に、Ｚが式（９）で表される基である前記高分子化合物を提供する。
2014145020.tif 000005
（９）
〔式中、Ｒ１５、Ｒ１６、及びＲ１７は、それぞれ独立に、炭素数１〜２０の一価の有機基を表す。〕
【００１１】
本発明は第三に、Ｚ’が式（１０）で表される基である前記高分子化合物を提供する。
2014145020.tif 000006
（１０）
〔式中、Ｒ２１、Ｒ２２、及びＲ２３は、それぞれ独立に、炭素数１〜２０の一価の有機基を表す。〕
【００１２】
本発明は第四に、更に、環状エーテル構造を含有する繰り返し単位及び以下の第１の官能基を含有する繰り返し単位からなる群より選ばれる少なくとも１種の繰り返し単位を含む前記高分子化合物を提供する。
第１の官能基：活性水素と反応しうる第２の官能基を、電磁波の照射もしくは熱の作用により生成しうる官能基。
【００１３】
本発明は第五に、環状エーテル構造を含有する繰り返し単位が、式（２）で表される繰り返し単位、又は、式（３）で表される繰り返し単位である前記高分子化合物を提供する。
2014145020.tif 000007
（２）
〔式中、Ｒ３は、水素原子又はメチル基を表す。Ｒ４、Ｒ５及びＲ６は、それぞれ独立に、水素原子又は炭素数１〜２０の一価の有機基を表す。Ｒａは、二価の基を表す。ｔは、０又は１を表す。〕
2014145020.tif 000008
（３）
〔式中、Ｒ７は、水素原子又はメチル基を表す。Ｒ８、Ｒ９、Ｒ１０、Ｒ１１、及びＲ１２は、それぞれ独立に、水素原子又は炭素数１〜２０の一価の有機基を表す。Ｒｄは、二価の基を表す。ｗは、０又は１を表す。〕
【００１４】
本発明は第六に、第１の官能基が、ブロック化剤でブロックされたイソシアナト基又はブロック化剤でブロックされたイソチオシアナト基である前記高分子化合物を提供する。
【００１５】
本発明は第七に、ブロック化剤でブロックされたイソシアナト基及びブロック化剤でブロックされたイソチオシアナト基が、式（４）で表される基である前記高分子化合物を提供する。
2014145020.tif 000009
（４）
〔式中、Ｘａは、酸素原子又は硫黄原子を表し、Ｒ２４及びＲ２５は、それぞれ独立に、水素原子又は炭素数１〜２０の一価の有機基を表す。〕
【００１６】
本発明は第八に、ブロック化剤でブロックされたイソシアナト基及びブロック化剤でブロックされたイソチオシアナト基が、式（５）で表される基である前記高分子化合物を提供する。
2014145020.tif 000010
（５）
〔式中、Ｘｂは、酸素原子又は硫黄原子を表し、Ｒ２６、Ｒ２７、及びＲ２８は、それぞれ独立に、水素原子又は炭素数１〜２０の一価の有機基を表す。〕
【００１７】
本発明は第九に、更に、式（６）で表される繰り返し単位を含む前記高分子化合物を提供する。
2014145020.tif 000011
（６）
〔式中、Ｒ１３は、水素原子又はメチル基を表す。Ｒｂは、二価の基を表す。Ｒ１４は、酸により脱離しうる有機基を表す。Ｒ’は、水素原子又は炭素数１〜２０の一価の有機基を表す。Ａ２は、−Ｏ−又は−ＣＯＯ−を表す。ｕは、０又は１を表し、ｍは、１〜５の整数を表す。Ａ２が複数個ある場合、それらは同一であっても異なってもよい。Ｒ１４が複数個ある場合、それらは同一であっても異なってもよい。Ｒ’が複数個ある場合、それらは同一であっても異なってもよい。〕
【００１８】
本発明は第十に、式（７）で表される化合物を提供する。
2014145020.tif 000012
（７）
〔式中、Ｒ１は、水素原子又はメチル基を表す。Ｒ及びＲ２は、それぞれ独立に、水素原子又は炭素数１〜２０の一価の有機基を表す。Ａ１及びＡ３は、それぞれ独立に、二価の基を表す。Ｂ１は、−Ｏ−又は−ＣＯＯ−を表す。Ｚは、炭素数１〜６０の一価の有機基を表す。ｎは、１〜４の整数を表す。Ｒが複数個ある場合、それらは同一であっても異なってもよい。Ｂ１が複数個ある場合、それらは同一であっても異なってもよい。Ａ３が複数個ある場合、それらは同一であっても異なってもよい。複数個あるＺは、同一であっても異なってもよい。ａは、０又は１を表す。〕
【００１９】
本発明は第十一に、Ｚが式（９）で表される基である前記化合物を提供する。
2014145020.tif 000013
（９）
〔式中、Ｒ１５、Ｒ１６、及びＲ１７は、それぞれ独立に、炭素数１〜２０の一価の有機基を表す。〕
【００２０】
本発明は第十二に、前記高分子化合物を含む絶縁層材料を提供する。
【００２１】
本発明は第十三に、前記絶縁層材料を含む液を基材に塗布し、次いで、乾燥させて該基材上に塗布層を形成する工程；
該塗布層に熱を印加して硬化させる工程；及び
マスクを介して該硬化させた塗布層の一部分に電磁波又は電子線を照射して親液パターン及び撥液パターンを形成する工程；
を包含する絶縁層の形成方法を提供する。
【００２２】
本発明は第十四に、電磁波が紫外線である前記絶縁層の形成方法を提供する。
【発明の効果】
【００２３】
本発明の高分子化合物は、光触媒を含有せずに親液パターン及び撥液パターンを形成可能な絶縁層を製造しうるため、本発明は極めて有用である。
【図面の簡単な説明】
【００２４】
【図１】本発明の一実施形態であるボトムゲートトップコンタクト型有機薄膜トランジスタの構造を示す模式断面図である。
【図２】本発明の他の実施形態であるボトムゲートボトムコンタクト型有機薄膜トランジスタの構造を示す模式断面図である。
【発明を実施するための形態】
【００２５】
次に、本発明をさらに詳細に説明する。
本明細書において、「高分子化合物」とは、分子中に同じ構造単位が複数繰り返された構造を含む化合物をいい、いわゆる２量体もこれに含まれる。
【００２６】
＜高分子化合物＞
本発明の高分子化合物は、式（１）で表される繰り返し単位及び式（８）で表される繰り返し単位からなる群より選ばれる少なくとも１種の繰り返し単位を含む。
【００２７】
式（１）中、Ｒ１は、水素原子又はメチル基を表す。ある一形態では、Ｒ１はメチル基である。
【００２８】
式（１）中、Ｒ及びＲ２は、それぞれ独立に、水素原子又は炭素数１〜２０の一価の有機基を表す。
Ｒ及びＲ２で表される炭素数１〜２０の一価の有機基としては、例えば、炭素数１〜２０の直鎖状炭化水素基、炭素数３〜２０の分岐状炭化水素基、炭素数３〜２０の環状炭化水素基、炭素数１〜２０のアルコキシ基、炭素数６〜２０の芳香族炭化水素基、及び炭素数６〜２０のアリールオキシ基が挙げられ、炭素数１〜６の直鎖状炭化水素基、炭素数３〜６の分岐状炭化水素基、炭素数３〜６の環状炭化水素基、炭素数１〜６のアルコキシ基、炭素数６〜２０の芳香族炭化水素基、及び炭素数６〜２０のアリールオキシ基が好ましい。
Ｒ及びＲ２で表される炭素数１〜２０の一価の有機基は、フッ素原子を含有してもよい。
【００２９】
アルコキシ基のアルキル部分は、直鎖状でも分岐状でもよく、環状であってもよい。
【００３０】
炭素数６〜２０の芳香族炭化水素基は、基中の水素原子がフッ素原子、塩素原子、臭素原子、ヨウ素原子などで置換されていてもよく、アルキル基を含有していてもよい。
【００３１】
アリールオキシ基とは、芳香族炭素環に酸素原子が結合した基を意味する。アリールオキシ基は、基中の水素原子が、フッ素原子、塩素原子、臭素原子、ヨウ素原子などで置換されていてもよく、アルキル基を含有していてもよい。
【００３２】
炭素数１〜２０の一価の有機基の具体例としては、メチル基、エチル基、プロピル基、ブチル基、ペンチル基、ヘキシル基、イソプロピル基、イソブチル基、ｔｅｒｔ−ブチル基、シクロプロピル基、シクロブチル基、シクロペンチル基、シクロヘキシル基、シクロペンチニル基、シクロヘキシニル基、フェニル基、ナフチル基、アンスリル基、トリル基、ジメチルフェニル基、トリメチルフェニル基、エチルフェニル基、ジエチルフェニル基、トリエチルフェニル基、プロピルフェニル基、ブチルフェニル基、メチルナフチル基、ジメチルナフチル基、トリメチルナフチル基、ビニルナフチル基、エテニルナフチル基、メチルアンスリル基、エチルアンスリル基、クロロフェニル基、ブロモフェニル基、メトキシ基、エトキシ基、プロポキシ基、ブトキシ基、ペンチルオキシ基、ヘキシルオキシ基、イソプロポキシ基、イソブトキシ基、ｔｅｒｔ−ブトキシ基、シクロプロピルオキシ基、シクロブチルオキシ基、シクロペンチルオキシ基、シクロヘキシルオキシ基、シクロペンチニルオキシ基、シクロヘキシニルオキシ基、フェノキシ基、ナフトキシ基、アンスリルオキシ基、メチルフェノキシ基、ジメチルフェノキシ基、トリメチルフェノキシ基、エチルフェノキシ基、ジエチルフェノキシ基、トリエチルフェノキシ基、プロピルフェノキシ基、ブチルフェノキシ基、メチルナフトキシ基、ジメチルナフトキシ基、トリメチルナフトキシ基、メチルアンスリルオキシ基、エチルアンスリルオキシ基、クロロフェノキシ基及びブロモフェノキシ基が挙げられる。
炭素数１〜２０の一価の有機基としては、アルキル基、及びアルコキシ基が好ましい。
ある一形態では、Ｒはメトキシ基であり、Ｒ２はメチル基である。
【００３３】
式（１）中、Ａ１及びＡ３は、それぞれ独立に、二価の基を表す。該二価の基は、本発明の高分子化合物を架橋させる環境条件の下で反応性を示さない構造を有する二価の基が好ましい。該二価の基としては、例えば、炭素数１〜２０の二価の有機基、−Ｏ−、−ＣＯ−、−ＣＯＯ−、−ＯＣＯ−、−ＮＨＣＯ−、−ＣＯＮＨ−、−ＮＨＣＯＯ−、−ＯＣＯＮＨ−及びこれらの基が組み合わされた基が挙げられる。
ある一形態では、Ａ１及びＡ３は、炭素数１〜２０の二価の有機基である。
【００３４】
Ａ１及びＡ３で表される炭素数１〜２０の二価の有機基は、直鎖、分岐、環状のいずれであってもよく、脂肪族炭化水素基であっても芳香族炭化水素基であってもよい。該炭素数１〜２０の二価の有機基としては、例えば、炭素数１〜２０の二価の直鎖状脂肪族炭化水素基、炭素数３〜２０の二価の分岐状脂肪族炭化水素基、炭素数３〜２０の二価の環状炭化水素基及び置換されていてもよい炭素数６〜２０の二価の芳香族炭化水素基が挙げられる。中でも、炭素数１〜６の二価の直鎖状脂肪族炭化水素基、炭素数３〜６の二価の分岐状脂肪族炭化水素基、炭素数３〜６の二価の環状炭化水素基及びで置換されていてもよい二価の炭素数６〜２０の芳香族炭化水素基が好ましい。
【００３５】
二価の直鎖状脂肪族炭化水素基、二価の分岐状脂肪族炭化水素基及び二価の環状炭化水素基としては、例えば、メチレン基、エチレン基、プロピレン基、ブチレン基、ペンチレン基、ヘキシレン基、イソプロピレン基、イソブチレン基、ジメチルプロピレン基、シクロプロピレン基、シクロブチレン基、シクロペンチレン基及びシクロヘキシレン基が挙げられる。
【００３６】
置換されていてもよい炭素数６〜２０の二価の芳香族炭化水素基としては、例えば、フェニレン基、ナフチレン基、アンスリレン基、ジメチルフェニレン基、トリメチルフェニレン基、エチレンフェニレン基、ジエチレンフェニレン基、トリエチレンフェニレン基、プロピレンフェニレン基、ブチレンフェニレン基、メチルナフチレン基、ジメチルナフチレン基、トリメチルナフチレン基、ビニルナフチレン基、エテニルナフチレン基、メチルアンスリレン基及びエチルアンスリレン基が挙げられる。
【００３７】
式（１）中、ａは、０又は１である。ある一形態では、ａは０である。
【００３８】
式（１）中、Ｂ１は、−Ｏ−又は−ＣＯＯ−を表す。ある一形態では、Ｂ１は−Ｏ−である。
【００３９】
式（１）中、Ｚは、炭素数１〜６０の一価の有機基を表す。Ｚで表される炭素数１〜６０の一価の有機基の具体例としては、前述のＲ及びＲ２で表される炭素数１〜２０の一価の有機基の具体例、及び式（９）で表される基が挙げられる。Ｚは、式（９）で表される基が好ましい。
式（９）中、Ｒ１５、Ｒ１６、及びＲ１７は、それぞれ独立に、炭素数１〜２０の一価の有機基を表す。Ｒ１５、Ｒ１６、及びＲ１７で表される炭素数１〜２０の一価の有機基の定義及び具体例は、前述のＲ及びＲ２で表される炭素数１〜２０の一価の有機基の定義及び具体例と同じである。
ある一形態では、Ｚは、トリメチルシロキシ基である。
【００４０】
式（１）中、ｎは、１〜４の整数である。ある一形態では、ｎは１である。
【００４１】
式（８）中、Ｒ１８は、水素原子又はメチル基を表す。ある一形態では、Ｒ１８はメチル基である。
【００４２】
式（８）中、Ａ４及びＡ５は、それぞれ独立に、二価の基を表す。Ａ４及びＡ５で表される二価の基の定義及び具体例は、前述のＡ１及びＡ３で表される二価の基の定義及び具体例と同じである。
ある一形態では、Ａ４は炭素数１〜２０の二価の有機基であり、Ａ５はプロピル基である。
【００４３】
式（８）中、ａ１は、０又は１である。ある一形態では、ａ１は０である。
【００４４】
式（８）中、Ｒ１９及びＲ２０は、それぞれ独立に、炭素数１〜２０の一価の有機基を表す。Ｒ１９及びＲ２０で表される炭素数１〜２０の一価の有機基の定義及び具体例は、前述のＲ及びＲ２で表される炭素数１〜２０の一価の有機基の定義及び具体例と同じである。
ある一形態では、Ｒ１９及びＲ２０はメチル基である。
【００４５】
式（８）中、Ｚ’は、炭素数１〜６０の一価の有機基を表す。Ｚ’で表される炭素数１〜６０の一価の有機基の具体例としては、前述のＲ及びＲ２で表される炭素数１〜２０の一価の有機基の具体例、及び式（１０）で表される基が挙げられる。Ｚ’は、式（１０）で表される基が好ましい。
式（１０）中、Ｒ２１、Ｒ２２、及びＲ２３は、それぞれ独立に、炭素数１〜２０の一価の有機基を表す。Ｒ２１、Ｒ２２、及びＲ２３で表される炭素数１〜２０の一価の有機基の定義及び具体例は、前述のＲ及びＲ２で表される炭素数１〜２０の一価の有機基の定義及び具体例と同じである。
ある一形態では、Ｚ’はトリメチルシロキシ基である。
【００４６】
本発明の高分子化合物は、更に、環状エーテル構造を含有する繰り返し単位及び以下の第１の官能基を含有する繰り返し単位とからなる群より選ばれる少なくとも１種の繰り返し単位を含むことが好ましい。
第１の官能基：活性水素と反応しうる第２の官能基を、電磁波の照射もしくは熱の作用により生成しうる官能基。
【００４７】
環状エーテル構造を含有する繰り返し単位としては、例えば、式（２）で表される繰り返し単位、及び式（３）で表される繰り返し単位が挙げられる。
【００４８】
式（２）中、Ｒ３は、水素原子又はメチル基を表す。ある一形態では、Ｒ３はメチル基である。
【００４９】
式（２）中、Ｒ４、Ｒ５、及びＲ６は、それぞれ独立に、水素原子又は炭素数１〜２０の一価の有機基を表す。Ｒ４、Ｒ５、及びＲ６で表される炭素数１〜２０の一価の有機基の定義及び具体例は、前述のＲ及びＲ２で表される炭素数１〜２０の一価の有機基の定義及び具体例と同じである。
ある一形態では、Ｒ４、Ｒ５及びＲ６は水素原子である。
【００５０】
式（２）中Ｒａは、２価の基を表す。Ｒａで表される２価の基の定義及び具体例は、前述のＡ１及びＡ３で表される２価の基の定義及び具体例と同じである。
Ｒａは、−ＣＯＯ−、及び−ＯＣＯ−が好ましい。
【００５１】
式（２）中、ｔは、０又は１を表す。ある一形態では、ｔは１である。
【００５２】
式（３）中、Ｒ７は、水素原子又はメチル基を表す。ある一形態では、Ｒ７はメチル基である。
【００５３】
式（３）中、Ｒ８、Ｒ９、Ｒ１０、Ｒ１１、及びＲ１２は、それぞれ独立に、水素原子又は炭素数１〜２０の一価の有機基を表す。Ｒ８、Ｒ９、Ｒ１０、Ｒ１１、及びＲ１２で表される炭素数１〜２０の一価の有機基の定義及び具体例は、前述のＲ及びＲ２で表される炭素数１〜２０の一価の有機基の定義及び具体例と同じである。
ある一形態では、Ｒ８、Ｒ９、Ｒ１０、Ｒ１１、及びＲ１２は、水素原子である。
【００５４】
式（３）中、Ｒｄは、２価の基を表す。Ｒｄで表される２価の基の定義及び具体例は、前述のＡ１及びＡ３で表される２価の基の定義及び具体例と同じである。
Ｒｄは、−ＣＯＯ−、及び−ＯＣＯ−が好ましい。
【００５５】
式（３）中、ｗは、０又は１を表す。ある一形態では、ｗは１である。
【００５６】
本発明の高分子化合物は、第１の官能基を含有する繰り返し単位を有していてもよい。第１の官能基としては、ブロック化剤でブロックされたイソシアナト基及びブロック化剤でブロックされたイソチオシアナト基が好ましい。
【００５７】
ブロック化剤でブロックされたイソシアナト基は、イソシアナト基と反応しうる活性水素を１分子中に１個だけ有するブロック化剤とイソシアナト基とを反応させることにより製造することができる。
【００５８】
ブロック化剤でブロックされたイソチオシアナト基は、イソチオシアナト基と反応しうる活性水素を１分子中に１個だけ有するブロック化剤とイソチオシアナト基とを反応させることにより製造することができる。
【００５９】
ブロック化剤は、イソシアナト基又はイソチオシアナト基と反応した後に、１７０℃以下の温度で解離するブロック化剤が好ましい。ブロック化剤としては、例えば、アルコ−ル系化合物、フェノ−ル系化合物、活性メチレン系化合物、メルカプタン系化合物、酸アミド系化合物、酸イミド系化合物、イミダゾール系化合物、尿素系化合物、オキシム系化合物、アミン系化合物、イミン系化合物、重亜硫酸塩、ピリジン系化合物及びピラゾール系化合物が挙げられる。ブロック化剤は、単独使用してもよく、２種以上を混合して使用してもよい。好ましいブロック化剤としては、オキシム系化合物及びピラゾール系化合物が挙げられる。
【００６０】
以下に、具体的なブロック化剤を例示する。アルコ−ル系化合物としては、例えば、メタノール、エタノール、プロパノール、ブタノール、２−エチルヘキサノール、メチルセロソルブ、ブチルセロソルブ、メチルカルビトール、ベンジルアルコール、及び、シクロヘキサノールが挙げられる。フェノール系化合物としては、例えば、フェノール、クレゾール、エチルフェノール、ブチルフェノール、ノニルフェノール、ジノニルフェノール、スチレン化フェノール、及び、ヒドロキシ安息香酸エステルが挙げられる。活性メチレン系化合物としては、例えば、マロン酸ジメチル、マロン酸ジエチル、アセト酢酸メチル、アセト酢酸エチル、及び、アセチルアセトンが挙げられる。メルカプタン系化合物としては、例えば、ブチルメルカプタン、及び、ドデシルメルカプタンが挙げられる。酸アミド系化合物としては、例えば、アセトアニリド、酢酸アミド、ε−カプロラクタム、δ−バレロラクタム、及び、γ−ブチロラクタムが挙げられる。酸イミド系化合物としては、例えば、コハク酸イミド、及び、マレイン酸イミドが挙げられる。イミダゾール系化合物としては、例えば、イミダゾール、及び、２−メチルイミダゾールが挙げられる。尿素系化合物としては、例えば、尿素、チオ尿素、及び、エチレン尿素が挙げられる。オキシム系化合物としては、例えば、ホルムアルドオキシム、アセトアルドオキシム、アセトオキシム、メチルエチルケトオキシム、及び、シクロヘキサノンオキシムが挙げられる。アミン系化合物としては、例えば、ジフェニルアミン、アニリン、及び、カルバゾールが挙げられる。イミン系化合物としては、例えば、エチレンイミン、及び、ポリエチレンイミンが挙げられる。重亜硫酸塩としては、例えば、重亜硫酸ソーダが挙げられる。ピリジン系化合物としては、例えば、２−ヒドロキシピリジン、及び、２−ヒドロキシキノリンが挙げられる。ピラゾール系化合物としては、例えば、３，５−ジメチルピラゾール、及び、３，５−ジエチルピラゾールが挙げられる。
【００６１】
本発明に用いてもよいブロック化剤でブロックされたイソシアナト基及びブロック化剤でブロックされたイソチアシアナト基としては、式（４）で表される基及び式（５）で表される基が好ましい。
【００６２】
式（４）及び式（５）中、Ｘａは、酸素原子又は硫黄原子を表し、Ｘｂは、酸素原子又は硫黄原子を表し、Ｒ２４、Ｒ２５、Ｒ２６、Ｒ２７、及びＲ２８は、それぞれ独立に、水素原子又は炭素数１〜２０の一価の有機基を表す。
【００６３】
Ｒ２４、Ｒ２５、Ｒ２６、Ｒ２７、及びＲ２８で表される炭素数１〜２０の一価の有機基の定義及び具体例は、前述のＲ及びＲ２で表される炭素数１〜２０の一価の有機基の定義及び具体例と同じである。
Ｒ２４、Ｒ２５、Ｒ２６、Ｒ２７、及びＲ２８で表される炭素数１〜２０の一価の有機基としては、アルキル基が好ましい。
【００６４】
ある一形態では、Ｒ２４はメチル基であり、Ｒ２５はエチル基であり、Ｒ２６、Ｒ２７、及びＲ２８は水素原子である。
【００６５】
ブロック化剤でブロックされたイソシアナト基としては、例えば、Ｏ−（メチリデンアミノ）カルボキシアミノ基、Ｏ−（１−エチリデンアミノ）カルボキシアミノ基、Ｏ−（１−メチルエチリデンアミノ）カルボキシアミノ基、Ｏ−[１−メチルプロピリデンアミノ]カルボキシアミノ基、（Ｎ−３，５−ジメチルピラゾリルカルボニル）アミノ基、（Ｎ−３−エチル−５−メチルピラゾリルカルボニル）アミノ基、（Ｎ−３，５−ジエチルピラゾリルカルボニル）アミノ基、（Ｎ−３−プロピル−５−メチルピラゾリルカルボニル）アミノ基、及び、（Ｎ−３−エチル−５−プロピルピラゾリルカルボニル）アミノ基が挙げられる。
【００６６】
ブロック化剤でブロックされたイソチオシアナト基としては、例えば、Ｏ−（メチリデンアミノ）チオカルボキシアミノ基、Ｏ−（１−エチリデンアミノ）チオカルボキシアミノ基、Ｏ−（１−メチルエチリデンアミノ）チオカルボキシアミノ基、Ｏ−[１−メチルプロピリデンアミノ]チオカルボキシアミノ基、（Ｎ−３，５−ジメチルピラゾリルチオカルボニル）アミノ基、（Ｎ−３−エチル−５−メチルピラゾリルチオカルボニル）アミノ基、（Ｎ−３，５−ジエチルピラゾリルチオカルボニル）アミノ基、（Ｎ−３−プロピル−５−メチルピラゾリルチオカルボニル）アミノ基、及び、（Ｎ−３−エチル−５−プロピルピラゾリルチオカルボニル）アミノ基が挙げられる。
【００６７】
第１の官能基としては、ブロック化剤でブロックされたイソシアナト基が好ましい。
【００６８】
第１の官能基は活性水素と反応しないが、該第１の官能基に電磁波を照射する又は熱を作用させると第２の官能基が生成し、該第２の官能基が活性水素と反応する。つまり、前記第１の官能基は電磁波の照射又は熱の作用により脱保護されて、活性水素と反応しうる第２の官能基を生成する。
本明細書において活性水素とは、酸素原子、窒素原子及び硫黄原子のような炭素原子以外の原子に結合した水素原子をいう。
【００６９】
前記第２の官能基は、絶縁層の形成工程において、電磁波が照射されるまで又は熱が加えられるまで保護（ブロック）されており、前記第１の官能基の形態で絶縁層材料中に存在する。その結果、高分子化合物の貯蔵安定性が向上する。
【００７０】
本発明の高分子化合物は、更に、式（６）で表される繰り返し単位を含むことが好ましい。
【００７１】
式（６）中、Ｒ１３は、水素原子又はメチル基を表す。ある一形態では、Ｒ１３はメチル基である。
【００７２】
式（６）中、Ｒ’は、水素原子又は炭素数１〜２０の一価の有機基を表す。Ｒ’で表される炭素数１〜２０の一価の有機基の定義及び具体例は、前述のＲ及びＲ２で表される炭素数１〜２０の一価の有機基の定義及び具体例と同じである。
【００７３】
式（６）中、Ｒ１４は、酸により脱離しうる有機基を表す。酸により脱離しうる有機基としては、例えば、分岐構造又は環状炭化水素構造を有する炭素数４〜２０の炭化水素基、置換されていてもよいヒドロフラニル基、及び置換されていてもよいヒドロピラニル基が挙げられる。
【００７４】
分岐構造を有する炭素数４〜２０の炭化水素基としては、例えば、ｔｅｒｔ−ブチル基、２，３−ジメチル−２−ブチル基、及び、２、３、３−トリメチル−２−ブチル基が挙げられる。
環状炭化水素構造を有する炭素数４〜２０の炭化水素基としては、例えば、２−シクロプロピル−２−プロピル基、１−メチル−１−シクロペンチル基、１−メチル−１−シクロヘキシル基、１−メチル−１−シクロヘプタニル基、２−メチル−２−アダマンチル基及び２−アダマンチル−２−プロピル基が挙げられる。
ヒドロフラニル基及びヒドロピラニル基が有していてもよい置換基としては、例えば、ヒドロキシ基、アルコキシ基及びアルキル基が挙げられる。
ヒドロフラニル基とは、ジヒドロフラン又はテトラヒドロフランから水素原子１個を除いた基を意味し、置換されていてもよいヒドロフラニル基としては、例えば、テトラヒドロフラニル基が挙げられる。
ヒドロピラニル基とは、ジヒドロピラン又はテトラヒドロピランから水素原子１個を除いた基を意味し、置換されていてもよいヒドロピラニル基としては、例えば、テトラヒドロピラニル基及び４−メトキシテトラヒドロピラニル基が挙げられる。
【００７５】
式（６）中、Ａ２は、−Ｏ−又は−ＣＯＯ−を表す。ある一形態では、Ａ２は−Ｏ−である。
【００７６】
式（６）中、ｍは、1〜５の整数を表す。ある一形態では、ｍは１である。
【００７７】
式（６）中、Ｒｂは、二価の基を表す。Ｒｂで表される２価の基の定義及び具体例は、前述のＡ１及びＡ３で表される２価の基の定義及び具体例と同じである。
【００７８】
式（６）中、ｕは、０又は１を表す。ある一形態では、ｕは０である。
【００７９】
式（１）で表される繰り返し単位及び式（８）で表される繰り返し単位からなる群より選ばれる少なくとも１種の繰り返し単位を含む高分子化合物（Ａ）は、例えば、式（１）で表される繰り返し単位の原料となる重合性モノマーを熱重合開始剤を用いて重合させる方法、及び、式（８）で表される繰り返し単位の原料となる重合性モノマーを光重合開始剤もしくは熱重合開始剤を用いて重合させる方法により製造することが出来る。
【００８０】
式（１）で表される繰り返し単位の原料となる重合性モノマーとしては、例えば、式（７）で表される化合物が挙げられる。式（７）で表される化合物としては、例えば、α−メチル−[５−メトキシ−２−ニトロ−４−（３−トリストリメチルシロキシシリルプロピル）オキシ]ベンジルアクリレート、及び、α−メチル−[５−メトキシ−２−ニトロ−４−（３−トリストリメチルシロキシシリルプロピル）オキシ]ベンジルメタクリレートが挙げられる。
【００８１】
前記熱重合開始剤としては、ラジカル重合の開始剤となる化合物であればよく、例えば、２，２’−アゾビスイソブチロニトリル、２，２’−アゾビスイソバレロニトリル、２，２’−アゾビス（２，４−ジメチルバレロニトリル）、４，４’−アゾビス（４−シアノバレリックアシッド）、１、１’−アゾビス（シクロヘキサンカルボニトリル）、２，２’−アゾビス（２−メチルプロパン）、２，２’−アゾビス（２−メチルプロピオンアミジン）２塩酸塩等のアゾ系化合物、メチルエチルケトンパーオキシド、メチルイソブチルケトンパーオキシド、シクロヘキサノンパーオキシド、アセチルアセトンパーオキシド等のケトンパーオキシド類、イソブチルパーオキシド、ベンゾイルパーオキシド、２，４−ジクロロベンゾイルパーオキシド、ｏ−メチルベンゾイルパーオキシド、ラウロイルパーオキシド、ｐ−クロロベンゾイルパーオキシド等のジアシルパーオキシド類、２，４，４−トリメチルペンチル−２−ヒドロパーオキシド、ジイソプロピルベンゼンヒドロパーオキシド、クメンヒドロパーオキシド、ｔｅｒｔ−ブチルヒドロパーオキシド等のヒドロパーオキシド類、ジクミルパーオキシド、ｔｅｒｔ−ブチルクミルパーオキシド、ジｔｅｒｔ−ブチルパーオキシド、トリス（ｔｅｒｔ−ブチルパーオキシ）トリアジン等のジアルキルパーオキシド類、１，１−ジｔｅｒｔ−ブチルパーオキシシクロヘキサン、２，２−ジ（ｔｅｒｔ−ブチルパーオキシ）ブタン等のパーオキシケタール類、ｔｅｒｔ−ブチルパーオキシピバレート、ｔｅｒｔ−ブチルパーオキシ−２−エチルヘキサノエート、ｔｅｒｔ−ブチルパーオキシイソブチレート、ジｔｅｒｔ−ブチルパーオキシヘキサヒドロテレフタレート、ジｔｅｒｔ−ブチルパーオキシアゼレート、ｔｅｒｔ−ブチルパーオキシ−３，５，５−トリメチルヘキサノエート、ｔｅｒｔ−ブチルパーオキシアセテート、ｔｅｒｔ−ブチルパーオキシベンゾエート、ジｔｅｒｔ−ブチルパーオキシトリメチルアジペート等のアルキルパーエステル類、ジイソプロピルパーオキシジカーボネート、ジ−ｓｅｃ−ブチルパーオキシジカーボネート、ｔｅｒｔ−ブチルパーオキシイソプロピルカーボネート等のパーオキシカーボネート類が挙げられる。
【００８２】
前記光重合開始剤としては、例えば、アセトフェノン、２，２−ジメトキシ−２−フェニルアセトフェノン、２，２−ジエトキシアセトフェノン、４−イソプロピル−２−ヒドロキシ−２−メチルプロピオフェノン、２−ヒドロキシ−２−メチルプロピオフェノン、４，４’−ビス（ジエチルアミノ）ベンゾフェノン、ベンゾフェノン、メチル（ｏ−ベンゾイル）ベンゾエート、１−フェニル−１，２−プロパンジオン−２−（Ｏ−エトキシカルボニル）オキシム、１−フェニル−１，２−プロパンジオン−２−（ｏ−ベンゾイル）オキシム、ベンゾイン、ベンゾインメチルエーテル、ベンゾインエチルエーテル、ベンゾインイソプロピルエーテル、ベンゾインイソブチルエーテル、ベンゾインオクチルエーテル、ベンジル、ベンジルジメチルケタール、ベンジルジエチルケタール、ジアセチル等のカルボニル化合物、メチルアントラキノン、クロロアントラキノン、クロロチオキサントン、２−メチルチオキサントン、２−イソプロピルチオキサントン等のアントラキノン誘導体又はチオキサントン誘導体、ジフェニルジスルフィド、ジチオカーバメート等の硫黄化合物が挙げられる。
【００８３】
重合を開始させるエネルギーとして光エネルギーを用いる場合、重合性モノマーに照射する光の波長は、３７０ｎｍ以上が好ましく、３７０〜４５０ｎｍがより好ましい。
【００８４】
式（１）で表される繰り返し単位及び式（８）で表される繰り返し単位からなる群より選ばれる少なくとも１種の繰り返し単位と、環状エーテル構造を含有する繰り返し単位及び以下の第１の官能基を含有する繰り返し単位からなる群より選ばれる少なくとも１種の繰り返し単位とを含む高分子化合物（Ａ−１）は、例えば、式（１）で表される繰り返し単位の原料となる重合性モノマー及び式（８）で表される繰り返し単位の原料となる重合性モノマーからなる群より選ばれる少なくとも１種の重合性モノマーと、環状エーテル構造を含有する繰り返し単位の原料となる重合性モノマー及び前記第１の官能基を含有する繰り返し単位の原料となる重合性モノマーとからなる群より選ばれる少なくとも１種の重合性モノマーとを含む重合性モノマー混合物を用い、前記高分子化合物（Ａ）の製造と同様の方法により製造することが出来る。環状エーテル構造を含有する繰り返し単位の原料となる重合性モノマーとしては、式（２）で表される繰り返し単位の原料となる重合性モノマー、及び、式（３）で表される繰り返し単位の原料となる重合性モノマーが挙げられる。
【００８５】
環状エーテル構造を含有する繰り返し単位の原料となる重合性モノマーは、例えば、活性水素と環状エーテル構造とを有する化合物と、活性水素と反応しうる官能基と二重結合とを有する化合物とを反応させることにより製造することが出来る。
活性水素と環状エーテル構造とを有する化合物としては、例えば、グリシジルアルコール、及び、３−ヒドロキシメチル−３−エチルオキセタンが挙げられる。
活性水素と反応しうる官能基と二重結合とを有する化合物としては、例えば、アクリル酸クロライド、メタクリル酸クロライド、２−イソシアナトエチルアクリレート、２−イソシアナトエチルメタクリレート、及び、ビニルベンゾイルクロライドが挙げられる。
【００８６】
式（２）で表される繰り返し単位の原料となる重合性モノマーとしては、例えば、グリシジルアクリレート、グリシジルメタクリレート、２−グリシジルエチルアクリレート、及び、２−グリシジルエチルメタクリレートが挙げられる。
【００８７】
式（３）で表される繰り返し単位の原料となる重合性モノマーとしては、例えば、３−アクリロイルオキシメチル−３−エチルオキセタン、及び、３−メタクリロイルオキシメチル−３−エチルオキセタンが挙げられる。
【００８８】
第１の官能基を含有する重合性モノマーとしては、例えば、ブロック化剤でブロックされたイソシアナト基とブロック化剤でブロックされたイソチオシアナト基のいずれかと不飽和結合とを有するモノマーが挙げられる。該ブロック化剤でブロックされたイソシアナト基とブロック化剤でブロックされたイソチオシアナト基のいずれかと不飽和結合とを有するモノマーは、イソシアナト基とイソチオシアナト基のいずれかと不飽和結合とを有する化合物と、ブロック化剤とを反応させることにより製造することが出来る。不飽和結合としては、二重結合が好ましい。
【００８９】
二重結合とイソシアナト基とを有する化合物としては、例えば、２−アクリロイルオキシエチルイソシアネート、２−メタクリロイルオキシエチルイソシアネート、及び、２−（２’−メタクリロイルオキシエチル）オキシエチルイソシアネートが挙げられる。
二重結合とイソチオシアナト基とを有する化合物としては、例えば、２−アクリロイルオキシエチルイソチオシアネート、２−メタクリロイルオキシエチルイソチオシアネート、及び、２−（２’−メタクリロイルオキシエチル）オキシエチルイソチオシアネートが挙げられる。
【００９０】
第１の官能基を含有する重合性モノマーの製造には、前記ブロック化剤を好適に用いることが出来る。イソシアナト基又はイソチオシアナト基と不飽和結合とを有する化合物と、ブロック化剤とを反応させて、ブロック化剤でブロックされたイソシアナト基又はブロック化剤でブロックされたイソチオシアナト基と不飽和結合とを有するモノマーの製造する反応においては、必要に応じて有機溶媒、触媒等を添加することが出来る。
【００９１】
ブロック化剤でブロックされたイソシアナト基と二重結合とを有するモノマーとしては、例えば、２−〔Ｏ−[１’−メチルプロピリデンアミノ]カルボキシアミノ〕エチル−メタクリレート、及び、２−〔Ｎ−[１’，３’−ジメチルピラゾリル]カルボニルアミノ〕エチル−メタクリレートが挙げられる。
【００９２】
ブロック化剤でブロックされたイソチオシアナト基と二重結合とを有するモノマーとしては、例えば、２−〔Ｏ−[１’−メチルプロピリデンアミノ]チオカルボキシアミノ〕エチル−メタクリレート、及び、２−〔Ｎ−[１’，３’−ジメチルピラゾリル]チオカルボニルアミノ〕エチル−メタクリレートが挙げられる。
【００９３】
式（１）で表される繰り返し単位及び式（８）で表される繰り返し単位からなる群より選ばれる少なくとも１種の繰り返し単位と式（６）で表される繰り返し単位とを含む高分子化合物（Ａ−２）は、例えば、式（１）で表される繰り返し単位の原料となる重合性モノマー及び式（８）で表される繰り返し単位の原料となる重合性モノマーからなる群より選ばれる少なくとも１種の重合性モノマーと、式（６）で表される繰り返し単位の原料となる重合性モノマーとを含む重合性モノマー混合物を用い、前記高分子化合物（Ａ）の製造と同様の方法により製造することが出来る。
式（１）で表される繰り返し単位及び式（８）で表される繰り返し単位からなる群より選ばれる少なくとも１種の繰り返し単位と、環状エーテル構造を含有する繰り返し単位及び以下の第１の官能基を含有する繰り返し単位からなる群より選ばれる少なくとも１種の繰り返し単位と、式（６）で表される繰り返し単位とを含む高分子化合物（Ａ−３）は、例えば、式（１）で表される繰り返し単位の原料となる重合性モノマー及び式（８）で表される繰り返し単位の原料となる重合性モノマーからなる群より選ばれる少なくとも１種の重合性モノマーと、式（２）で表される繰り返し単位の原料となる重合性モノマー及び式（３）で表される繰り返し単位の原料となる重合性モノマー及び第１の官能基を含有する繰り返し単位の原料となる重合性モノマーとからなる群より選ばれる少なくとも１種の重合性モノマーと、式（６）で表される繰り返し単位の原料となる重合性モノマーとを含む重合性モノマー混合物を用い、前記高分子化合物（Ａ）の製造と同様の方法により製造することが出来る。
【００９４】
式（６）で表される繰り返し単位の原料となる重合性モノマーとしては、例えば、ｔｅｒｔ−ブチル−４−ビニルベンゾエート、（２−メチル−２−アダマンチル）−４−ビニルベンゾエート、（テトラヒドロ−２−ピラニル]−４−ビニルベンゾエート、４−（メトキシメトキシ）スチレン、４−（メトキシエトキシメトキシ）スチレン、４−（１−エトキシエトキシ）スチレン、４−（２−テトラヒドロピラニルオキシ）スチレン、４−（シクロプロピルメトキシ）スチレン、及び、４−（シクロヘキシルオキシ）スチレンが挙げられる。
【００９５】
本発明の高分子化合物は、式（１）で表される繰り返し単位との原料となる重合性モノマー、式（８）で表される繰り返し単位との原料となる重合性モノマー、環状エーテル構造を含有する繰り返し単位の原料となる重合性モノマー、第１の官能基を含有する繰り返し単位の原料となる重合性モノマー、式（６）で表される繰り返し単位の原料となる重合性モノマー以外の重合性モノマーを重合時に添加して製造してもよい。
【００９６】
追加して使用される重合性モノマーとしては、例えば、アクリル酸エステル及びその誘導体、メタアクリル酸エステル及びその誘導体、スチレン及びその誘導体、酢酸ビニル及びその誘導体、メタアクリロニトリル及びその誘導体、アクリロニトリル及びその誘導体、有機カルボン酸のビニルエステル及びその誘導体、有機カルボン酸のアリルエステル及びその誘導体、フマル酸のジアルキルエステル及びその誘導体、マレイン酸のジアルキルエステル及びその誘導体、イタコン酸のジアルキルエステル及びその誘導体、有機カルボン酸のＮ−ビニルアミド誘導体、末端不飽和炭化水素及びその誘導体、不飽和炭化水素基を含む有機ゲルマニウム誘導体、ビニル−１，３−ジオキソラン−２−オン及びその誘導体、アクリルアミド及びその誘導体が挙げられる。
【００９７】
追加して使用される重合性モノマーの種類は、絶縁層に要求される特性など本発明の高分子化合物の用途に応じて適宜選択される。溶媒に対する優れた耐久性や有機薄膜トランジスタのヒステリシスを小さくする観点からは、スチレンやスチレン誘導体のように、これらの化合物を含む膜において、分子の密度が高く、硬い膜を形成するモノマーが選択される。また、ゲート電極や基板の表面等の絶縁層の隣接面に対する密着性の観点からは、メタアクリル酸エステル及びその誘導体、アクリル酸エステル及びその誘導体のように、本発明の高分子化合物に可塑性を付与するモノマーが選択される。
【００９８】
アクリル酸エステル及びその誘導体は、単官能のアクリレートであっても、使用量に制約は出てくるものの、多官能のアクリレートであってもよい。アクリル酸エステル及びその誘導体としては、例えば、アクリル酸メチル、アクリル酸エチル、アクリル酸−ｎ−プロピル、アクリル酸イソプロピル、アクリル酸−ｎ−ブチル、アクリル酸イソブチル、アクリル酸−ｓｅｃ−ブチル、アクリル酸ヘキシル、アクリル酸オクチル、アクリル酸−２−エチルヘキシル、アクリル酸デシル、アクリル酸イソボルニル、アクリル酸シクロヘキシル、アクリル酸フェニル、アクリル酸ベンジル、アクリル酸−２−ヒドロキシエチル、アクリル酸−２−ヒドロキシプロピル、アクリル酸−３−ヒドロキシプロピル、アクリル酸−２−ヒドロキシブチル、アクリル酸−２−ヒドロキシフェニルエチル、エチレングリコールジアクリレート、プロピレングリコールジアクリレート、１，４−ブタンジオールジアクリレート、ジエチレングリコールジアクリレート、トリエチレングリコールジアクリレート、トリメチロールプロパンジアクリレート、トリメチロールプロパントリアクリレート、ペンタエリスリトールペンタアクリレート、Ｎ，Ｎ−ジメチルアクリルアミド、Ｎ，Ｎ−ジエチルアクリルアミド、及び、Ｎ−アクリロイルモルフォリンが挙げられる。
【００９９】
メタアクリル酸エステル及びその誘導体は、単官能のメタアクリレートであってもよく、使用量に制約は出てくるものの、多官能のメタアクリレートであってもよい。メタアクリル酸エステル及びその誘導体としては、例えば、メタアクリル酸メチル、メタアクリル酸エチル、メタアクリル酸−ｎ−プロピル、メタアクリル酸イソプロピル、メタアクリル酸−ｎ−ブチル、メタアクリル酸イソブチル、メタアクリル酸−ｓｅｃ−ブチル、メタアクリル酸ヘキシル、メタアクリル酸オクチル、メタアクリル酸−２−エチルヘキシル、メタアクリル酸デシル、メタアクリル酸イソボルニル、メタアクリル酸シクロヘキシル、メタアクリル酸フェニル、メタアクリル酸ベンジル、メタアクリル酸−２−ヒドロキシエチル、メタアクリル酸−２−ヒドロキシプロピル、メタアクリル酸−３−ヒドロキシプロピル、メタアクリル酸−２−ヒドロキシブチル、メタアクリル酸−２−ヒドロキシフェニルエチル、エチレングリコールジメタアクリレート、プロピレングリコールジメタアクリレート、１，４−ブタンジオールジメタアクリレート、ジエチレングリコールジメタアクリレート、トリエチレングリコールジメタアクリレート、トリメチロールプロパンジメタアクリレート、トリメチロールプロパントリメタアクリレート、ペンタエリスリトールペンタメタアクリレート、Ｎ，Ｎ−ジメチルメタアクリルアミド、Ｎ，Ｎ−ジエチルメタアクリルアミド、及び、Ｎ−アクリロイルモルフォリンが挙げられる。
【０１００】
スチレン及びその誘導体としては、例えば、スチレン、２，４−ジメチル−α−メチルスチレン、ｏ−メチルスチレン、ｍ−メチルスチレン、ｐ−メチルスチレン、２，４−ジメチルスチレン、２，５−ジメチルスチレン、２，６−ジメチルスチレン、３，４−ジメチルスチレン、３，５−ジメチルスチレン、２，４，６−トリメチルスチレン、２，４，５−トリメチルスチレン、ペンタメチルスチレン、ｏ−エチルスチレン、ｍ−エチルスチレン、ｐ−エチルスチレン、ｏ−クロロスチレン、ｍ−クロロスチレン、ｐ−クロロスチレン、ｏ−ブロモスチレン、ｍ−ブロモスチレン、ｐ−ブロモスチレン、ｏ−メトキシスチレン、ｍ−メトキシスチレン、ｐ−メトキシスチレン、ｏ−ヒドロキシスチレン、ｍ−ヒドロキシスチレン、ｐ−ヒドロキシスチレン、２−ビニルビフェニル、３−ビニルビフェニル、４−ビニルビフェニル、１−ビニルナフタレン、２−ビニルナフタレン、４−ビニル−ｐ−ターフェニル、１−ビニルアントラセン、α−メチルスチレン、ｏ−イソプロペニルトルエン、ｍ−イソプロペニルトルエン、ｐ−イソプロペニルトルエン、２，４−ジメチル−α−メチルスチレン、２，３−ジメチル−α−メチルスチレン、３，５−ジメチル−α−メチルスチレン、ｐ−イソプロピル−α−メチルスチレン、α−エチルスチレン、α−クロロスチレン、ジビニルベンゼン、ジビニルビフェニル、ジイソプロピルベンゼン及び、４−アミノスチレンが挙げられる。
【０１０１】
酢酸ビニル及びその誘導体としては、例えば、酢酸ビニルが挙げられる。
【０１０２】
メタアクリロニトリル及びその誘導体としては、例えば、メタアクリロニトリルが挙げられる。
アクリロニトリル及びその誘導体としては、例えば、アクリロニトリルが挙げられる。
【０１０３】
有機カルボン酸のビニルエステル及びその誘導体としては、例えば、酢酸ビニル、プロピオン酸ビニル、酪酸ビニル、安息香酸ビニル及びアジピン酸ジビニルが挙げられる。
【０１０４】
有機カルボン酸のアリルエステル及びその誘導体としては、例えば、酢酸アリル、安息香酸アリル、アジピン酸ジアリル、テレフタル酸ジアリル、イソフタル酸ジアリル及びフタル酸ジアリルが挙げられる。
【０１０５】
フマル酸のジアルキルエステル及びその誘導体としては、例えば、フマル酸ジメチル、フマル酸ジエチル、フマル酸ジイソプロピル、フマル酸ジ−ｓｅｃ−ブチル、フマル酸ジイソブチル、フマル酸ジ−ｎ−ブチル、フマル酸ジ−２−エチルヘキシル及びフマル酸ジベンジルが挙げられる。
【０１０６】
マレイン酸のジアルキルエステル及びその誘導体としては、例えば、マレイン酸ジメチル、マレイン酸ジエチル、マレイン酸ジイソプロピル、マレイン酸ジ−ｓｅｃ−ブチル、マレイン酸ジイソブチル、マレイン酸ジ−ｎ−ブチル、マレイン酸ジ−２−エチルヘキシル及びマレイン酸ジベンジルが挙げられる。
【０１０７】
イタコン酸のジアルキルエステル及びその誘導体としては、例えば、イタコン酸ジメチル、イタコン酸ジエチル、イタコン酸ジイソプロピル、イタコン酸ジ−ｓｅｃ−ブチル、イタコン酸ジイソブチル、イタコン酸ジ−ｎ−ブチル、イタコン酸ジ−２−エチルヘキシル及びイタコン酸ジベンジルが挙げられる。
【０１０８】
有機カルボン酸のＮ−ビニルアミド誘導体としては、例えば、Ｎ−メチル−Ｎ−ビニルアセトアミドが挙げられる。
【０１０９】
末端不飽和炭化水素及びその誘導体としては、例えば、１−ブテン、１−ペンテン、１−ヘキセン、１−オクテン、ビニルシクロヘキサン、塩化ビニル及びアリルアルコールが挙げられる。
【０１１０】
不飽和炭化水素基を含む有機ゲルマニウム誘導体としては、例えば、アリルトリメチルゲルマニウム、アリルトリエチルゲルマニウム、アリルトリブチルゲルマニウム、トリメチルビニルゲルマニウム及びトリエチルビニルゲルマニウムが挙げられる。
【０１１１】
ビニル−１，３−ジオキソラン−２−オン及びその誘導体としては、例えば、４−ビニル−１，３−ジオキソラン−２−オン、及び５−メチル−４−ビニル−１，３−ジオキソラン−２−オンが挙げられる。
【０１１２】
アクリルアミド及びその誘導体としては、Ｎ，Ｎ−ジメチルアクリルアミド、Ｎ，Ｎ−ジエチルアクリルアミド、Ｎ−（２−ヒドロキシエチル）アクリルアミド、Ｎ−（３−（Ｎ’，Ｎ’−ジメチルアミノプロピル）アクリルアミドが挙げられる。
【０１１３】
追加して使用される重合性モノマーとしては、アクリル酸アルキルエステル、メタアクリル酸アルキルエステル、スチレン、４−メトキシスチレン、アクリロニトリル、メタアクリロニトリル、アリルトリメチルゲルマニウム、４−ビニル−１，３−ジオキソラン−２−オン、及びＮ，Ｎ−ジエチルアクリルアミドが好ましい。
【０１１４】
本発明の高分子化合物の製造における式（１）で表される繰り返し単位の原料となる重合性モノマー及び式（８）で表される繰り返し単位の原料となる重合性モノマーからなる群から選ばれる１種以上の重合性モノマーの仕込みモル量は、重合に関与する全ての重合性モノマー中、好ましくは１モル％以上５０モル％以下であり、より好ましくは５モル％以上４０モル％以下である。式（１）で表される繰り返し単位の原料となる重合性モノマー及び式（８）で表される繰り返し単位の原料となる重合性モノマーからなる群から選ばれる１種以上の重合性モノマーの仕込みモル量が１モル％未満では撥液性が不十分となり、パターン形成ができない場合がある。式（１）で表される繰り返し単位の原料となる重合性モノマー及び式（８）で表される繰り返し単位の原料となる重合性モノマーからなる群から選ばれる１種以上の重合性モノマーの仕込みモル量が５０モル％を超えると、製造した高分子化合物を含む層に親液パターン及び撥液パターンを形成するのに必要な電磁波もしくは電子線の照射量が多くなる場合がある。
【０１１５】
本発明の高分子化合物が環状エーテル構造を含有する繰り返し単位を含む場合、該高分子化合物の製造における環状エーテル構造を含有する繰り返し単位の原料となる重合性モノマーの仕込みモル量は、重合に関与する全ての重合性モノマー中、好ましくは５モル％以上５０モル％以下であり、より好ましくは５モル％以上４０モル％以下である。環状エーテル構造を含有する繰り返し単位の原料となる重合性モノマーの仕込みモル量が５モル％未満では架橋構造の形成が不十分となり、耐溶剤性が低下する場合がある。環状エーテル構造を含有する繰り返し単位の原料となる重合性モノマーの仕込みモル量が５０モル％を超えると撥液性が不十分となり、パターン形成ができない場合がある。
【０１１６】
本発明の高分子化合物が第１の官能基を含有する繰り返し単位を含む場合、該高分子化合物の製造における第１の官能基を含有する重合性モノマーの仕込みモル量は、重合に関与する全ての重合性モノマー中、好ましくは５モル％以上５０モル％以下であり、より好ましくは５モル％以上４０モル％以下である。第１の官能基を含有する重合性モノマーの仕込みモル量をこの範囲に調節することにより、絶縁層の内部に架橋構造が十分形成され、耐溶剤性が高くなる。
【０１１７】
高分子化合物（Ａ−２）又は高分子化合物（Ａ−３）の製造における式（６）で表される繰り返し単位の原料となる重合性モノマーの仕込みモル量は、重合に関与する全ての重合性モノマー中、好ましくは５モル％以上５０モル％以下であり、より好ましくは５モル％以上４０モル％以下である。式（６）で表される繰り返し単位の原料となる重合性モノマーの仕込みモル量が５モル％未満では架橋構造の形成が不十分となり、耐溶剤性が低下する場合がある。式（６）で表される繰り返し単位の原料となる重合性モノマーの仕込みモル量が５０モル％を超えると撥液性が不十分となり、パターン形成ができない場合がある。
【０１１８】
本発明の高分子化合物のポリスチレン換算の重量平均分子量は、３０００〜１００００００が好ましく、５０００〜５０００００がより好ましい。本発明の高分子化合物は、直鎖状でも分岐状でもよく、環状であってもよい。
【０１１９】
高分子化合物（Ａ）としては、例えば、ポリ（α−メチル−（４−（３-トリストリメチルシロキシシリルプロピル）オキシ−５−メトキシ−２−ニトロ）ベンジルメタクリレート−コ−２−ヒドロキシエチルメタクリレート）、ポリ（α−メチル−（４−（３-トリストリメチルシロキシシリルプロピル）オキシ−５−メトキシ−２−ニトロ）ベンジルメタクリレート−コ−２−イソシアナトエチルメタクリレート）、ポリ（α−メチル−（４−（３-トリストリメチルシロキシシリルプロピル）オキシ−５−メトキシ−２−ニトロ）ベンジルメタクリレート−コ−２−（メタクリロイルオキシエチル）メタクリレート）、ポリ（α−メチル−（４−（３-トリストリメチルシロキシシリルプロピル）オキシ−５−メトキシ−２−ニトロ）ベンジルメタクリレート−コ−２−ヒドロキシエチルメタクリレート−コ−Ｎ，Ｎ，−ジエチルアクリルアミド）、ポリ（α−メチル−（４−（３-トリストリメチルシロキシシリルプロピル）オキシ−５−メトキシ−２−ニトロ）ベンジルメタクリレート−コ−２−イソシアナトエチルメタクリレート−コ−Ｎ，Ｎ，−ジエチルアクリルアミド）、及び、ポリ（α−メチル−（４−（３-トリストリメチルシロキシシリルプロピル）オキシ−５−メトキシ−２−ニトロ）ベンジルメタクリレート−コ−２−（メタクリロイルオキシエチル）メタクリレート−コ−Ｎ，Ｎ，−ジエチルアクリルアミド）が挙げられる。
【０１２０】
高分子化合物（Ａ−１）としては、例えば、ポリ（α−メチル−（４−（３-トリストリメチルシロキシシリルプロピル）オキシ−５−メトキシ−２−ニトロ）ベンジルメタクリレート−コ−グリシジルメタクリレート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]）、ポリ（α−メチル−（４−（３-トリストリメチルシロキシシリルプロピル）オキシ−５−メトキシ−２−ニトロ）ベンジルメタクリレート−コ−グリシジルメタクリレート−コ−メチルメタクリレート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−メチルメタクリレート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−メチルメタクリレート）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート] −コ−メチルメタクリレート）、ポリ（α−メチル−（４−（３-トリストリメチルシロキシシリルプロピル）オキシ−５−メトキシ−２−ニトロ）ベンジルメタクリレート−コ−グリシジルメタクリレート−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−Ｎ，Ｎ−ジエチルアクリルアミド）、ポリ（α−メチル−（４−（３-トリストリメチルシロキシシリルプロピル）オキシ−５−メトキ��−２−ニトロ）ベンジルメタクリレート−コ−グリシジルメタクリレート−コ−アクリロニトリル）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−Ｎ，Ｎ−ジエチルアクリルアミド）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−メチルメタクリレート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−メチルメタクリレート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−メチルメタクリレート）、及び、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−メチルメタクリレート）が挙げられる。
【０１２１】
高分子化合物（Ａ−２）としては、例えば、ポリ（α−メチル−（４−（３-トリストリメチルシロキシシリルプロピル）オキシ−５−メトキシ−２−ニトロ）ベンジルメタクリレート−コ−２−ヒドロキシエチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−２−イソシアナトエチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−２−（メタクリロイルオキシエチル）メタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−２−ヒドロキシエチルメタクリレート−コ−Ｎ，Ｎ，−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−２−イソシアナトエチルメタクリレート−コ−Ｎ，Ｎ，−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−２−（メタクリロイルオキシエチル）メタクリレート−コ−Ｎ，Ｎ，−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−２−ヒドロキシエチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−２−イソシアナトエチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−２−（メタクリロイルオキシエチル）メタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−２−ヒドロキシエチルメタクリレート−コ−Ｎ，Ｎ，−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−２−イソシアナトエチルメタクリレート−コ−Ｎ，Ｎ，−ジエチルアクリルアミド−コ−（２−テトラヒドロピラニル）−４−ビニルベンゾエート）、及び、ポリ（α−メチル−（４−（３-トリストリメチルシロキシシリルプロピル）オキシ−５−メトキシ−２−ニトロ）ベンジルメタクリレート−コ−２−（メタクリロイルオキシエチル）メタクリレート−コ−Ｎ，Ｎ，−ジエチルアクリルアミド−コ−（２−テトラヒドロピラニル）−４−ビニルベンゾエート）が挙げられる。
【０１２２】
高分子化合物（Ａ−３）としては、例えば、ポリ（α−メチル−（４−（３-トリストリメチルシロキシシリルプロピル）オキシ−５−メトキシ−２−ニトロ）ベンジルメタクリレート−コ−グリシジルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−グリシジルメタクリレート−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−グリシジルメタクリレート−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ��Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−Ｎ，Ｎ−ジエチルアクリルアミド−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロ���トリル−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−メチルメタクリレート−コ−４−(１-エトキシエトキシ)スチレン）、ポリ（α−メチル−（４−（３-トリストリメチルシロキシシリルプロピル）オキシ−５−メトキシ−２−ニトロ）ベンジルメタクリレート−コ−グリシジルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−グリシジルメタクリレート−コ−メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−グリシジルメタクリレート−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−
（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−Ｎ，Ｎ−ジエチルアクリルアミド−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−グリシジルメタクリレート−コ−アクリロニトリル−コ−メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−（３−エチル−３−オキセタニル）メチルメタクリレート−コ−アクリロニトリル−コ−メチルメタクリレート−コ−（２−テトラヒドロピラニル）−４−ビニルベンゾエート）、ポリ（α−メチル−（４−（３-トリストリメチルシロキシシリルプロピル）オキシ−５−メトキシ−２−ニトロ）ベンジルメタクリレート−コ−[２−〔Ｏ−（１’−メチルプロピリデンアミノ）カルボキシアミノ〕エチル−メタクリレート]−コ−アクリロニトリル−コ−メチルメタクリレート−コ��（２−テトラヒドロピラニル）−４−ビニルベンゾエート）、及び、ポリ（α−メチル−（４−（３-トリストリメチルシロキシシリルプロピル）オキシ−５−メトキシ−２−ニトロ）ベンジルメタクリレート−コ−[２−〔１’−（３’，５’−ジメチルピラゾリル）カルボニルアミノ〕エチル−メタクリレート]−コ−アクリロニトリル−コ−メチルメタクリレート−コ−（２−テトラヒドロピラニル）−４−ビニルベンゾエート）が挙げられる。
【０１２３】
＜絶縁層材料＞
本発明の絶縁層材料は、式（１）で表される繰り返し単位及び式（８）で表される繰り返し単位からなる群より選ばれる少なくとも１種の繰り返し単位を含む高分子化合物を含む。さらに、混合や粘度調節のための溶媒、添加剤などを含有していてもよい。該溶媒としては、例えば、テトラヒドロフランやジブチルエーテルなどのエーテル溶媒、ヘキサンなどの脂肪族炭化水素溶媒、シクロヘキサンなどの脂環式炭化水素溶媒、ペンテンなどの不飽和炭化水素溶媒、キシレンなどの芳香族炭化水素溶媒、アセトンなどのケトン溶媒、ブチルアセテートなどのアセテート溶媒、イソプロピルアルコールなどのアルコール溶媒、クロロホルムなどのハロゲン溶媒、これらの溶媒の混合溶媒が挙げられる。溶媒としては、常圧での沸点が１００℃〜２００℃の有機溶媒が好ましい。常圧での沸点が１００℃〜２００℃の有機溶媒の例としては、２−ヘプタノン（沸点１５１℃）、及びプロピレングリコールモノメチルエーテルアセテート（沸点１４６℃）が挙げられる。また、添加剤としては、例えば、増感剤、レべリング剤、粘度調節剤、光カチオン重合開始剤、熱カチオン重合開始剤、光酸発生剤、熱酸発生剤、及び、硬化促進剤が挙げられる。
【０１２４】
本発明の絶縁層の形成方法の一態様は、
絶縁層材料を含む液を基材に塗布し、次いで、乾燥させて該基材上に塗布層を形成する工程；
該塗布層に熱を印加する工程；及び、
マスクを介して該熱を印加した塗布層の一部分に電磁波又は電子線を照射して親液パターン及び撥液パターンを形成する工程；
を包含する絶縁層の形成方法である。
ここで、「基材」とは、その上に絶縁層が配置されることになる構成部材をいう。
【０１２５】
電磁波は紫外線が好ましい。
【０１２６】
塗布層の形成は、例えば、絶縁層材料を含有する液（絶縁層塗布液）を調製し、絶縁層塗布液を基材に塗布することにより行う。塗布方法としては、例えば、スピンコート法、ダイコーター法、スクリーン印刷法、及び、インクジェット法が挙げられる。塗布後、乾燥させて塗布層を形成する。ここでいう乾燥は、塗布された絶縁層材料に含まれる溶媒を除去することを意味する。
【０１２７】
次いで、熱の印加により、塗布層を硬化させる。本発明の高分子化合物が環状エーテル構造を含有する繰り返し単位を含み、かつ、絶縁層材料中に加熱により酸を発生する化合物を含む場合、加熱により発生した酸により環状エーテルの部位が反応し、高分子化合物がカチオン重合して架橋構造が形成され、絶縁層が形成される。
本発明の高分子化合物が第１の官能基を含有する繰り返し単位を含む場合、加熱により第２の官能基が形成され、大気中の水分と第２の官能基の部位が反応し、高分子化合物が架橋構造を形成し、絶縁層が形成される。
本発明の高分子化合物が環状エーテル構造を含有する繰り返し単位及び第１の官能基を含有する繰り返し単位を含み、かつ、絶縁層材料中に加熱により酸を発生する化合物を含む場合、加熱により発生した酸により環状エーテルの部位が反応し、高分子化合物がカチオン重合して生成した水酸基と、第１の官能基から生成した第２の官能基とが反応して架橋構造が形成され、絶縁層が形成される。
【０１２８】
次いで、形成された絶縁層にマスクを通して選択的に電磁波又は電子線を照射させる。電磁波又は電子線の照射により、本発明の高分子化合物から式（１）で表される繰り返し単位中の式（Ｙ）の部位が脱離して酸を生成し、又は、式（８）で表される繰り返し単位中の式（Ｙ’）の部分が脱離して酸を生成し、電磁波又は電子線が照射された部分が親水化される。電磁波又は電子線を照射した絶縁層の部分は親液性を有し、電磁波又は電子線をマスクにより遮蔽した絶縁層の部分は撥液性を有し、マスクの形状に依存する親液パターン及び撥液パターンが形成される。
2014145020.tif 000014
（Ｙ）                （Ｙ’）
【０１２９】
電磁波を照射する場合、電磁波の波長は４５０ｎｍ以下が好ましく、１５０〜４１０ｎｍがより好ましい。照射する電磁波の波長が４５０ｎｍを越えると式（Ｙ）の部位の脱離及び式（Ｙ’）の部位の脱離が不十分となり、親水化が不十分になり、パターン形成が出来なくなる場合がある。電磁波としては、紫外線が好ましい。
【０１３０】
紫外線の照射は、例えば、半導体の製造のために使用されている露光装置やＵＶ硬化性樹脂を硬化させるために使用されているＵＶランプを用いて行うことができる。電子線の照射は、例えば、超小型電子線照射管を用いて行うことができる。
【０１３１】
マスクを通して選択的に電磁波又は電子線を照射させた後、絶縁層を有機溶媒で洗浄することが好ましい。有機溶媒としては、絶縁層を溶解しない有機溶媒であれば特に制限はないが、沸点が５０℃〜２００℃の有機溶媒が好ましい。該有機溶媒としては、例えば、エタノール、イソプロパノール、トルエン、２−ヘプタノン、及びプロピレングリコールモノメチルエーテルアセテートが挙げられる。洗浄後、加熱して乾燥させてもよい。加熱はヒーター及びオーブンなどを用いて行うことができる。
【０１３２】
本発明の絶縁層は、他の有機絶縁層上に積層して使用することが出来る。
該他の有機絶縁層上に積層する絶縁層の形成方法の一態様は、
絶縁層材料を含む液を有機絶縁層からなる基材に塗布し、次いで、乾燥させて該基材上に塗布層を形成する工程；
マスクを介して該熱を印加した塗布層の一部分に電磁波又は電子線を照射して親液パターン及び撥液パターンを形成する工程；及び
該親液パターン及び撥液パターンが形成された塗布層に熱を印加する工程； 
を包含する絶縁層の形成方法である。
更に、親液パターン上に金属層を形成した後、撥液パターン部分の絶縁層を有機溶媒に溶解させて除去してもよい。
【０１３３】
本発明の絶縁層材料は、例えば、有機薄膜トランジスタ、有機薄膜太陽電池、有機ＥＬ等の電子デバイスに含まれる絶縁層の形成に用いられる。有機薄膜トランジスタの絶縁層中でも、ゲート絶縁層の形成に用いられることが好ましい。
【０１３４】
＜有機薄膜トランジスタ＞
図１は、本発明の一実施形態であるボトムゲートトップコンタクト型有機薄膜トランジスタの構造を示す模式断面図である。この有機薄膜トランジスタには、基板１と、基板１上に形成されたゲート電極２と、ゲート電極２上に形成されたゲート絶縁層３と、ゲート絶縁層３上に形成された有機半導体層４と、有機半導体層４上にチャネル部を挟んで形成されたソース電極５及びドレイン電極６と、素子全体を覆うオーバーコート７とが、備えられている。
【０１３５】
ボトムゲートトップコンタクト型有機薄膜トランジスタは、例えば、基板上にゲート電極を形成し、ゲート電極上にゲート絶縁層を形成し、ゲート絶縁層上に有機半導体層を形成し、有機半導体層上にソース電極及びドレイン電極を形成し、オーバーコート層を形成することで製造することができる。本発明の有機薄膜トランジスタ絶縁層材料は、有機薄膜トランジスタゲート絶縁層材料として、ゲート絶縁層を形成するのに好適に用いられる。
【０１３６】
図２は、本発明の一実施形態であるボトムゲートボトムコンタクト型有機薄膜トランジスタの構造を示す模式断面図である。この有機薄膜トランジスタには、基板１と、基板１上に形成されたゲート電極２と、ゲート電極２上に形成されたゲート絶縁層３と、ゲート絶縁層３上にチャネル部を挟んで形成されたソース電極５及びドレイン電極６と、ソース電極５及びドレイン電極６上に形成された有機半導体層４と、素子全体を覆うオーバーコート７とが、備えられている。
【０１３７】
ボトムゲートボトムコンタクト型有機薄膜トランジスタは、例えば、基板上にゲート電極を形成し、ゲート電極上にゲート絶縁層を形成し、ゲート絶縁層上にソース電極及びドレイン電極を形成し、ソース電極及びドレイン電極上に有機半導体層を形成し、オーバーコート層を形成することで製造することができる。本発明の有機薄膜トランジスタ絶縁層材料は、有機薄膜トランジスタゲート絶縁層材料として、ゲート絶縁層を形成するのに好適に用いられる。
【０１３８】
本発明の絶縁層材料を用いた有機薄膜トランジスタ絶縁層の形成方法の一態様は、
絶縁層材料を含む液を基材に塗布して該基材上に塗布層を形成する工程；
該塗布層に熱を印加する工程；
マスクを介して該熱を印加した塗布層の一部分に電磁波又は電子線を照射して親液パターン及び撥液パターンを形成する工程；並びに、
該親液パターン及び撥液パターンを形成した絶縁層上に、インクジェット法、又は印刷法により有機半導体層、及び、要すれば配線層を形成する工程；
を包含する有機薄膜トランジスタ絶縁層の形成方法である。
【０１３９】
絶縁層はゲート絶縁層が好ましい。ゲート絶縁層の形成は、例えば、絶縁層材料を含有する液（絶縁層塗布液）を調製し、絶縁層塗布液を基材に塗布し、乾燥し、焼成し、マスクを通して選択的に電磁波又は電子線を照射し、照射部を親水化させることにより行う。
【０１４０】
絶縁層塗布液の塗布方法等は、前記絶縁層の形成方法において説明した方法等と同じである。
【０１４１】
有機半導体層は、例えば、有機トランジスタ有機半導体材料からなるインクをインクジェット法又は印刷法により該マスクパターンが転写された絶縁層上に塗布することで形成される。有機半導体層を形成することで、有機薄膜トランジスタを製造することが出来る。
【０１４２】
絶縁層上には、配線層を形成してもよい。配線層は、例えば、配線材料からなるインクをインクジェット法又は印刷法により該マスクパターンが転写された絶縁層上に塗布することで形成される。
【０１４３】
本発明の絶縁層材料から形成された絶縁層上には、自己組織化単分子膜層を形成してもよい。該自己組織化単分子膜層は、例えば、有機溶媒中にアルキルクロロシラン化合物もしくはアルキルアルコキシシラン化合物を１〜１０重量％溶解した溶液でゲート絶縁層を処理することにより形成することが出来る。
【０１４４】
アルキルクロロシラン化合物の例としては、メチルトリクロロシラン、エチルトリクロロシラン、ブチルトリクロロシラン、デシルトリクロロシラン、及びオクタデシルトリクロロシランが挙げられる。
【０１４５】
アルキルアルコキシシラン化合物の例としては、メチルトリメトキシシラン、エチルトリメトキシシラン、ブチルトリメトキシシラン、デシルトリメトキシシラン、及びオクタデシルトリメトキシシランが挙げられる。
【０１４６】
基板１、ゲート電極２、ソース電極５、ドレイン電極６及び有機半導体層４は、通常使用される材料及び方法で構成すればよい。基板の材料には樹脂やプラスチックの板やフィルム、ガラス板、シリコン板などが用いられる。電極の材料には、クロム、金、銀、アルミニウム、モリブデン等を用い、蒸着法、スパッタ法、印刷法、インクジェット法等の公知の方法で電極を形成する。
【０１４７】
有機半導体層４を形成するための有機半導体としてはπ共役ポリマーが用いられ、例えば、ポリピロール及びその誘導体、ポリチオフェン及びその誘導体、ポリアニリン及びその誘導体、ポリアリルアミン及びその誘導体、ポリフルオレン及びその誘導体、ポリカルバゾール及びその誘導体、ポリインドール及びその誘導体、ポリ（ｐ−フェニレンビニレン）及びその誘導体を用いることができる。また、有機溶媒に溶解する低分子物質、例えば、ペンタセンなどの多環芳香族の誘導体、フタロシアニン誘導体、ペリレン誘導体、テトラチアフルバレン誘導体、テトラシアノキノジメタン誘導体、フラーレン及びその誘導体、カーボンナノチューブ及びその誘導体を用いることができる。具体的には、２，１，３−ベンゾチアジアゾール−４，７−ジ（エチレンボロネート）と、２，６−ジブロモ−（４，４−ビス−ヘキサデカニル−４Ｈ−シクロペンタ[２，１−ｂ；３，４−ｂ’]−ジチオフェンとの縮合物、９，９−ジ−ｎ−オクチルフルオレン−２，７−ジ（エチレンボロネート）と、５，５’−ジブロモ−２，２’−バイチオフェンとの縮合物等があげられる。
【０１４８】
有機半導体層の形成は、例えば、有機半導体に溶媒を添加して有機半導体塗布液を調製し、該有機半導体塗布液をゲート絶縁層上に塗布し、該有機半導体塗布液を乾燥させることにより行う。本発明の高分子化合物が式（１）で表される繰り返し単位を含む場合、ゲート絶縁層を構成する樹脂がベンゼン環を有し、有機半導体と親和性がある。それゆえ、上記塗布乾燥法によって、有機半導体層とゲート絶縁層との間に均一で平坦な界面が形成される。
【０１４９】
有機半導体塗布液に使用される溶媒としては、有機半導体を溶解又は分散させる溶媒であれば特に制限は無いが、好ましくは、常圧での沸点が５０℃〜２００℃の溶媒である。該溶媒の例としては、クロロホルム、トルエン、アニソール、２−ヘプタノン、及びプロピレングリコールモノメチルエーテルアセテートが挙げられる。該有機半導体塗布液は、前記絶縁層塗布液と同様にスピンコート、ダイコーター、スクリーン印刷、インクジェット等の公知の方法によりゲート絶縁層上に塗布することができる。
【０１５０】
本発明の絶縁層材料を用いて製造した有機薄膜トランジスタは、有機薄膜トランジスタを保護し、また、表面の平滑性を高める目的で、オーバーコート材でコートしてもよい。
【０１５１】
本発明の絶縁層材料を用いて製造した絶縁層は、その上に平坦な膜等を積層することができ、積層構造を容易に形成することができる。また、該絶縁層上に有機エレクトロルミネッセンス素子を好適に搭載することができる。
【０１５２】
本発明の絶縁層材料を用いて、好適に有機薄膜トランジスタを有するディスプレイ用部材を作製できる。該有機薄膜トランジスタを有するディスプレイ用部材を用いて、ディスプレイ用部材を備えるディスプレイを作製できる。
【０１５３】
本発明の絶縁層材料は、ゲート絶縁層以外のトランジスタに含まれる層、有機エレクトロルミネッセンス素子に含まれる層を形成する用途にも用いることができる。
【実施例】
【０１５４】
以下、本発明を実施例により説明するが、本発明が実施例により限定されるものではないことは言うまでもない。
【０１５５】
１Ｈ  ＮＭＲ測定は、３００ＭＨｚ  ＮＭＲ装置（装置名：ＩＮＯＶＡ、ＶＡＲＩＡＮ社製）を用いて行った。
【０１５６】
合成例１
（化合物１の合成）
三方コックを上部に付けたジムロートを５００ｍｌの三つ口フラスコに取り付け、該三つ口フラスコ中に、３’−ヒドロキシ−４’−メトキシアセトフェノン（東京化成工業株式会社製）を９．８４ｇ、３−アイオドプロピルトリス（トリメチルシロキシ）シラン（信越化学工業株式会社製）を２５．００ｇ、炭酸カリウム（和光純薬工業株式会社製）を１１．４７ｇ、Ｎ，Ｎ−ジメチルホルムアミド（和光純薬工業株式会社製）を２００ｍｌ及び攪拌子を入れ、マグネティックスターラーで攪拌子を攪拌させながら室温で２４時間反応させた。反応終了後、反応混合物を５００ｍｌのイオン交換水が入った１Ｌビーカーに入れた。析出物をジエチルエーテルで抽出し、更に、イオン交換水でジエチルエーテル層を十分に水洗し、ジエチルエーテル層を分液した後、ジエチルエーテル層に無水硫酸マグネシウムを加えて乾燥させた。ジエチルエーテル層中の塩を濾別後、ロータリーエバポレーターで濃縮して淡黄色透明液体である化合物１を得た。化合物１の得量は２６．５１ｇであり、収率は９８％であった。
【０１５７】
１Ｈ  ＮＭＲ（アセトン−ｄ６、δｐｐｍ  TMS基準）：７．６４−７．６０（ｄ、１Ｈ）、７．５２（ｓ、１Ｈ）、７．０３−７．０１（ｄ、１Ｈ）、４．０８（ｔ、２Ｈ）、３．８７（ｓ、３H）、２．５２（ｓ、３H）、１．９４−１．８４（ｍ、２H）、０．７１−０．６６（ｍ、２H）,０．１７−０．１１（ｍ、２７H）。
2014145020.tif 000015
化合物１
【０１５８】
合成例２
（化合物２の合成）
２００ｍｌのナスフラスコに、化合物１を５．００ｇ、及び攪拌子を入れた。該ナスフラスコを氷浴中に浸け、冷却しながら、氷浴中で冷却した濃硝酸（ｄ＝１．４２ｇ／ｃｍ３）７．５０ｇをナスフラスコ内にゆっくり滴下した。滴下終了後、氷浴中で更に１時間攪拌し、更に、水浴中で３時間反応させた。反応終了後、１００ｍｌのイオン交換水を反応混合物に加え、炭酸カリウム水溶液で中和した。中和後、水層を５００ｍｌ分液ロートに移し、更に、フラスコ内に残った沈殿物を酢酸エチル１００ｍｌに溶解させた溶液を５００ｍｌの分液ロートに移し、有機層を分液した。水層を更に酢酸エチル５０ｍｌで３回抽出し、すべての有機層を合わせてイオン交換水２００ｍｌで水洗、及び分液を３回繰り返した。有機層を分液し、有機層を無水硫酸マグネシウムで乾燥させた後、不溶物を濾別した。濾液をロータリーエバポレーターで濃縮して化合物２を淡黄色で粘稠な液体として得た。化合物２の収量は４．６４ｇであり、収率は８５％であった。
【０１５９】
１Ｈ  ＮＭＲ（アセトン−ｄ６、δｐｐｍ）：７．６２（ｓ、１H）、７．１４（ｓ、１H）、４．１９−４．１５（ｍ、２H）、４．００（ｓ、３H）、２．４９（ｓ、３H）、１．９８−１．８７（ｍ、２H）、０．８０−０．６７（ｍ、２H）、０．１８−０．０７（ｍ、２７H）。
2014145020.tif 000016
化合物２
【０１６０】
合成例３
（化合物３の合成）
２００ｍｌのナスフラスコに、化合物２を４．６４ｇ、エタノール（和光純薬工業株式会社製）を１００ｍｌ、及び攪拌子を入れ、マグネティックスターラーで攪拌子を攪拌させながら均一な溶液を調製した。得られた溶液に水素化ホウ素ナトリウム（和光純薬工業株式会社製）０．３２ｇを添加した。添加終了後、室温で４時間反応させた。反応終了後、反応液をロータリーエバポレーターで容積が１０分の１程度になるまで濃縮し、酢酸エチルを２００ｍｌ加えて析出物を再度溶解させた後、５００ｍｌの分液ロートに移した。酢酸エチル層をイオン交換水５０ｍｌで３回水洗した後、分液し、酢酸エチル層を無水硫酸マグネシウムで乾燥させた。不溶物を濾別した後、濾液をロータリーエバポレーターで濃縮し、濃黄色透明で粘稠な液体である化合物３を得た。化合物３の得量は、４．１２ｇであり、収率は８８％であった。
【０１６１】
１H  NMR（アセトン−ｄ６、δｐｐｍ）：７．５４（ｓ、１H）、７．４８（ｓ、１H）、５．４７−５．４３（ｍ、１H）、４．１１−４．０７（ｍ、２H）、３．９６（ｓ、３H）、２．０２−１．８４（ｍ、２H）、１．４６−１．４２（ｄ、３H）、０．７９−０．６６（ｍ、２H）、０．２２−０．０９（ｍ、２７H）。
2014145020.tif 000017
化合物３
【０１６２】
実施例１
（化合物４の合成）
三方コックを上部に付けたジムロートを２００ｍｌの三つ口フラスコに取り付け、該三つ口フラスコ中に、化合物３を４．１２ｇ、トリエチルアミン（和光純薬工業株式会社製）を１．５９ｇ、脱水テトラヒドロフラン（和光純薬工業株式会社製）を１００ｍｌ、及び攪拌子を入れ、フラスコ内部の空気を窒素で置換し、マグネティックスターラーで攪拌子を攪拌させて均一な溶液を調製した。得られた溶液に、ガスタイトシリンジでメタクリロイルクロライド（東京化成工業株式会社製）を１．５７ｇ滴下した。滴下終了後、室温で１８時間反応させ、その後、メタノール（和光純薬工業株式会社製）を４０ｍｌ加え、更に、室温で３時間反応させた。反応終了後、反応混合物を２００ｍｌのナスフラスコに移し、ロータリーエバポレーターで体積が１０分の１程度になるまで濃縮した。得られた粘稠物を酢酸エチル２００ｍｌに再溶解させ、５００ｍｌの分液ロートに移した。イオン交換水１００ｍｌで有機層を水洗し、水層を分液後、有機層に希塩酸を加え、水層が酸性になるまで有機層を洗浄した。その後、有機層にイオン交換水を加え、水層が中性になるまで有機層を洗浄した。有機層を無水硫酸マグネシウムで乾燥させ、不溶物を濾過した後、濾液をロータリーエバポレーターで濃縮し、更に、ロータリーポンプで溶媒を除去して淡黄色で粘稠な液体である化合物４を得た。化合物４の収量は３．９０ｇであり、収率は８４％であった。
【０１６３】
１Ｈ  ＮＭＲ（アセトン−ｄ６、δｐｐｍ）：７．５８（ｓ、１H）、７．２５（ｓ、１H）、６．４２−６．４０（ｑ、１H）、６．１８（ｓ、１H）、５．７８（ｓ、１H）、４．１４−４．１０（ｍ、２H）、３．９７（ｓ、３H）、１．９８−１．８９（ｍ、２H）、１．６７−１．６４（ｄ、３H）、０．７２−０．６６（ｍ、２H）、０．１７−０．１１（ｍ、２７H）。
2014145020.tif 000018
化合物４
【０１６４】
合成例４
（化合物５の合成）
三方コック及びセプタムを取り付けた３００ｍｌの三つ口フラスコに、３−エチル−３−ヒドロキシメチルオキセタン（東亞合成株式会社製、商品名：ＯＸＴ−１０１）を３３．２９ｇ、トリエチルアミン（和光純薬工業株式会社製）を４８．３１ｇ、脱水テトラヒドロフラン（和光純薬工業株式会社製）を２００ｍｌ、及び攪拌子を入れ、フラスコ内部の空気を窒素で置換した。フラスコを氷浴中に浸け、マグネティックスターラーで攪拌子を攪拌させることにより反応混合物を攪拌させながら、ガスタイトシリンジを用いてメタクリロイルクロライド２５．００ｇをゆっくり滴下した。滴下終了後、氷浴中で更に２時間攪拌を続け、その後、室温で一晩攪拌を続けて反応させた。反応終了後、生成したトリエチルアミン塩酸塩を濾別し、濾液を５００ｍｌの分液ロートに移し、濾液にジエチルエーテル２００ｍｌを加えた後、１００ｍｌのイオン交換水で有機層を水洗し、有機層を分液した。有機層の水洗を３回繰り返した後、有機層を分液し、無水硫酸マグネシウムを加えて乾燥させた。無水硫酸マグネシウムを濾別した後、濾液をロータリーエバポレーターを用いて濃縮し、化合物５を淡褐色の液体として得た。化合物５の得量は２９．３ｇであり、収率は６１．３％であった。
2014145020.tif 000019
化合物５
【０１６５】
実施例２
（高分子化合物１の合成）
５０ｍｌ耐圧容器（ＡＣＥ  ＧＬＡＳＳ社製）に、化合物４を２．００ｇ、化合物５を１．７９ｇ、スチレン（和光純工業株式会社薬製）を１．０１ｇ、１，４−シクロヘキサンジメタノールモノアクリレート（日本化成株式会社製）を２．０６ｇ、２，２’−アゾビス（２−メチルプロピオニトリル）を０．０３ｇ、プロピレングリコールモノメチルエーテルアセテート（東京化成工業株式会社製）を８．８２ｇ入れ、溶存酸素をパージするためアルゴンガスでバブリングした後、密栓した。８０℃のオイルバス中で８時間重合させ、高分子化合物１が溶解している粘稠なプロピレングリコールモノメチルエーテルアセテート溶液を得た。高分子化合物１は、下記繰り返し単位を有している。括弧の添え数字は繰り返し単位のモル分率を示している。
【０１６６】
2014145020.tif 000020
高分子化合物１
【０１６７】
得られた高分子化合物１の標準ポリスチレンから求めた重量平均分子量は、９０００であった（島津製ＧＰＣ、Ｔｓｋｇｅｌ  ｓｕｐｅｒ  ＨＭ−Ｈ  １本＋Ｔｓｋｇｅｌ  ｓｕｐｅｒ  Ｈ２０００  １本、移動相＝ＴＨＦ）。
【０１６８】
実施例３
（絶縁層の形成及び接触角の測定）
２０ｍｌのサンプル瓶に、実施例２で得た高分子化合物１のプロピレングリコールモノメチルエーテルアセテート溶液を０．５７ｇ、クレゾールノボラック型エポキシ樹脂（ＹＤＣＮ−７０４、東都化成株式会社製）を１．１３ｇ、熱酸発生剤であるＴＡ−１００（サンアプロ株式会社製）を０．０４１ｇ、プロピレングリコールモノメチルエーテルアセテートを６．２０ｇ入れ、攪拌しながら溶解させ、絶縁層材料である均一な塗布溶液１を調製した。
【０１６９】
得られた塗布溶液１を孔径０．４５μmのメンブレンフィルターを用いて濾過し、シリコン基板上にスピンコートした後、ホットプレート上で１００℃で１分間乾燥させ、塗布層を形成した。その後、更に、１２０℃で５分間焼成した。次いで、アライナー（ＰＬＡ−５２１、キャノン株式会社製）を用いて８００ｍＪ／ｃｍ２のＵＶ光（波長３６５nm）を塗布層に照射し、イソプロピルアルコール中に２分間浸漬した。浸漬後のシリコン基板をイオン交換水で水洗し、スピンドライヤーで乾燥させた後、大気中、ホットプレート上で１００℃で１分間乾燥させ、絶縁層を形成した。
【０１７０】
作製した絶縁層について、接触角測定装置（ＣＡ−Ａ、協和界面科学株式会社製）を用いてイオン交換水の接触角を測定した。結果を表１に示す。ＵＶ光の照射した絶縁層は親液性を有していた。
【０１７１】
実施例４
（絶縁層の形成及び接触角の測定）
アライナー（ＰＬＡ−５２１、キャノン株式会社製）を用いて１６００ｍＪ／ｃｍ２のＵＶ光（波長３６５nm）を塗布層に照射した以外は、実施例３と同様にして絶縁層を形成し、イオン交換水の接触角を測定した。結果を表１に示す。ＵＶ光の照射した絶縁層は親液性を有していた。
【０１７２】
実施例５
（絶縁層の形成及び接触角の測定）
アライナー（ＰＬＡ−５２１、キャノン株式会社製）を用いて２４００ｍＪ／ｃｍ２のＵＶ光（波長３６５nm）を塗布層に照射した以外は、実施例３と同様にして絶縁層を形成し、イオン交換水の接触角を測定した。結果を表１に示す。ＵＶ光の照射した絶縁層は親液性を有していた。
【０１７３】
実施例６
（絶縁層の形成及び接触角の測定）
アライナー（ＰＬＡ−５２１、キャノン株式会社製）でＵＶ光（波長３６５nm）を塗布層に照射しなかった以外は、実施例３と同様にして絶縁層を形成し、イオン交換水の接触角を測定した。結果を表１に示す。ＵＶ光の照射を行わなかったため、絶縁層は撥液性を有していた。
【０１７４】
【表１】
2014145020.tif 000021
【符号の説明】
【０１７５】
１…基板、
２…ゲート電極、
３…ゲート絶縁層、
４…有機半導体層、
５…ソース電極、
６…ドレイン電極、
７…オーバーコート。
【図１】
2014145020.tif 000034
【図２】
2014145020.tif 000035